(57)【要約】【課題】 親水性および耐候性を有する新規な重合体を提供すること。 【解決手段】一般式（１）2005314626.tif 000026（式中、Ｊ及びＱは、独立して、水素原子、メチル基を表す。）で表される化合物、紫外線吸収剤、及びＨＡＬＳを含む組成物を重合して得られる重合体。【選択図】なし【特許請求の範囲】
【請求項１】
一般式（１）
【化１】
2005314626.tif 000025
（式中、Ｊ及びＱは、独立して、水素原子、メチル基を表す。）で表される化合物、紫外線吸収剤、及びＨＡＬＳを含む組成物を重合して得られる重合体。
【請求項２】
請求項１記載の組成物に、さらに一般式（１）で表される化合物以外の（メタ）アクリロイル基を有する化合物、分子内に少なくとも1個のイソシアナト基を有する化合物、または分子内に少なくとも1個のエポキシ基を有する化合物を含む組成物を共重合して得られる共重合体。
【請求項３】
請求項１または請求項２記載の組成物に、３９０〜４５０ｎｍに出力ピークを有する光を照射して重合させる重合方法。
【請求項４】
請求項３記載の重合方法によって得られる重合体。
【発明の詳細な説明】
【技術分野】
【０００１】
本発明は、水酸基含有アクリルアミド化合物、ＨＡＬＳ（Ｈｉｎｄｅｒｄ−Ａｍｉｎｅ  Ｌｉｇｈｔ  Ｓｔａｂｉｌｉｚｅｒ）、及び紫外線吸収剤を含む組成物を重合して得られる重合体及びその重合方法に関する。
【背景技術】
【０００２】
外壁等に付着した汚れ（外気疎水性物質等）を降雨及び散水等によって浮き上がらせて効率的に除去するセルフクリーニング性（防汚染性）を有する親水化剤（非特許文献１、非特許文献２、）及び防曇性を有する親水化剤が注目されている（非特許文献３）。
【０００３】
親水性を有する樹脂として、２，３−ジヒドロキシプロピル（メタ）アクリルアミドを用いる重合体が知られている。例えば、非特許文献４に記載の２，３−ジヒドロキシプロピル（メタ）アクリルアミドの重合体または共重合体、特許文献１に記載の２，３−ジヒドロキシプロピル（メタ）アクリルアミドとデキストリンアクリルアミド等を重合させた水溶性重合体、また特許文献３に記載の２，３−ジヒドロキシプロピル（メタ）アクリルアミドと２−フェノキシエチルアクリレートを重合させた透明水分散性高分子化合物が挙げられる。
【０００４】
一般的に、外壁等の屋外用途では、紫外線等による劣化、黄変、変質、崩壊等の品質低下が起こりやすく、優れた耐候性が要求される。
【非特許文献１】高分子，４４（５），３０７頁（１９９５年）
【非特許文献２】未来材料，２（１），３６−４１頁
【非特許文献３】東亜合成研究年報、ＴＲＥＮＤ １９９９年  ２月号、３９〜４４頁
【非特許文献４】Ｒｏｚ．ｃｈｅｍ．，５０（２），３３３−３３５（１９７６）
【特許文献１】米国特許第４５０７４９７号
【特許文献２】特公昭４８−１９２９５号公報
【特許文献３】特公平０７−４５２２号公報
【発明の開示】
【発明が解決しようとする課題】
【０００５】
本発明は、親水性および耐候性を有する新規な重合体を提供することを目的とする。
【課題を解決するための手段】
【０００６】
本発明者らは、上記課題を解決すべく検討した結果、２，３−ジヒドロキシプロピル（メタ）アクリルアミド、紫外線吸収剤、及びＨＡＬＳを含む組成物を重合させることにより耐候性が向上した重合体が得られる事を見出した。さらに本発明者らは、２，３−ジヒドロキシプロピル（メタ）アクリルアミド、紫外線吸収剤、及びＨＡＬＳを含む組成物の重合方法についても検討を重ねた結果、３９５〜４４５ｎｍに出力ピークを有する光を照射すれば、低コストで、より短時間に重合を完結できる事を見出し、本発明を完成するに至った。
すなわち、本発明は、一般式（１）
【０００７】
【化１】
2005314626.tif 000002
【０００８】
（式中、Ｊ及びＱは、独立して、水素原子、メチル基を表す。）で表される化合物、紫外線吸収剤、及びＨＡＬＳを含む組成物を重合して得られる重合体及びその重合方法に関するものである。
【発明の効果】
【０００９】
本発明によれば、親水性および耐候性を有する重合体を提供することができる。
【発明を実施するための最良の形態】
【００１０】
本明細書において、ＨＡＬＳとは、ラジカル補足機能を有する化合物を意味するものと定義する。
【００１１】
本発明に係る重合体は、一般式（１）で表される化合物、紫外線吸収剤、及びＨＡＬＳを含む組成物を重合させることにより得られる。
一般式（１）において、Ｊ及びＱは、それぞれ独立して、水素原子、メチル基を表す。
【００１２】
一般式（１）で表わされる化合物は公知化合物であり、例えば、前記の特許文献２に記載された方法により製造することができる。
【００１３】
一般式（１）で表わされる化合物のなかでも、２，３−ジヒドロキシ−プロピル−メタクリルアミドは製造が容易なため特に好ましい化合物である。一般式（１）で表される化合物は、単独で、または２種以上を組み合わせて用いることも、さらには該化合物を含む組成物で用いることもできる。
【００１４】
紫外線吸収剤としては、例えば、２−（２Ｈ−ベンゾトリアゾール−２−イル）−ｐ−クレゾール、２−（２Ｈ−ベンゾトリアゾール−２−イル）−４−tert−ブチルフェノール、２−（２Ｈ−ベンゾトリアゾール−２−イル）−４，６−ジ−tert−ブチルフェノール、２−（２Ｈ−ベンゾトリアゾール−２−イル）−４，６−ビス（１−メチル−１−フェニルエチル）フェノール、２−（２Ｈ−ベンゾトリアゾール−２−イル）−４−（１，１，３，３−テトラメチル−ブチル）−６−（１−メチル−１−フェニルエチル）フェノール、２−（２Ｈ−ベンゾトリアゾール−２−イル）−４−（３−オン−４−オキサ−ドデシル）−６−tert−ブチル−フェノール、２−｛５−クロロ（２Ｈ）−ベンゾトリアゾール−２−イル｝−４−（３−オン−４−オキサ−ドデシル）−６−tert−ブチル−フェノール、２−｛５−クロロ（２Ｈ）−ベンゾトリアゾール−２−イル｝−４−メチル−６−tert−ブチル−フェノール、２−（２Ｈ−ベンゾトリアゾール−２−イル）−４，６−ジ−tert−ペンチルフェノール、２−｛５−クロロ（２Ｈ）−ベンゾトリアゾール−２−イル｝−４，６−ジ−tert−ブチルフェノール、２−（２Ｈ−ベンゾトリアゾール−２−イル）−４−tert−オクチルフェノール、２−（２Ｈ−ベンゾトリアゾール−２−イル）−４−メチル−６−ｎ−ドデシルフェノール、メチル−３−｛３−（２Ｈ−ベンゾトリアゾール−２−イル）−５−tert−ブチル−４−ヒドロキシフェニル｝プロピオネート／ポリエチレングリコール３００の反応性生物等のベンゾトリアゾール系紫外線吸収剤、
【００１５】
２−（４−フェノキシ−２−ヒドロキシ−フェニル）−４，６−ジフェニル−１，３，５−トリアジン、２−（２−ヒドロキシ−４−オキサ−ヘキサデシロキシ）−４，６−ジ（２、４−ジメチル−フェニル）−１，３，５−トリアジン、２−（２−ヒドロキシ−４−オキサ−ヘプタデシロキシ）−４，６−ジ（２、４−ジメチル−フェニル）−１，３，５−トリアジン、２−（２−ヒドロキシ−４−iso−オクチロキシ−フェニル）−４，６−ジ（２、４−ジメチル−フェニル）−１，３，５−トリアジン、商品名チヌビン４００（チバ・スペシャリティー・ケミカルズ株式会社製）、商品名チヌビン４０５（チバ・スペシャリティー・ケミカルズ株式会社製）等のトリアジン系紫外線吸収剤、
【００１６】
２−ヒドロキシ−４−ｎ−オクトキシベンゾフェノン等のベンゾフェノン系紫外線吸収剤、
【００１７】
２，４−ジ−tert−ブチルフェニル−３，５−ジ−tert−ブチル−４−ヒドロキシベンゾエート等のベンゾエート系紫外線吸収剤、
【００１８】
プロパンジオック酸−｛（４−メトキシフェニル）−メチレン｝−ジメチルエステル等のプロパンジオック酸エステル系紫外線吸収剤、
【００１９】
２−エチル−２’−エトキシ−オキサニリド等のオキサニリド系紫外線吸収剤等が挙げられる。
【００２０】
ＨＡＬＳとしては、例えば、ピペリジン系ＨＡＬＳが挙げられ、具体的には、商品名チヌビン１１１ＦＤＬ（チバ・スペシャリティー・ケミカルズ株式会社製）、商品名チヌビン１２３（チバ・スペシャリティー・ケミカルズ株式会社製）、商品名チヌビン１４４（チバ・スペシャリティー・ケミカルズ株式会社製）、商品名チヌビン２９２（チバ・スペシャリティー・ケミカルズ株式会社製）、商品名チヌビン７６５（チバ・スペシャリティー・ケミカルズ株式会社製）、商品名チヌビン７７０（チバ・スペシャリティー・ケミカルズ株式会社製）、商品名ＣＨＩＭＡＳＳＯＲＢ１１９ＦＬ（チバ・スペシャリティー・ケミカルズ株式会社製）、商品名ＣＨＩＭＡＳＳＯＲＢ２０２０ＦＤＬ（チバ・スペシャリティー・ケミカルズ株式会社製）、商品名ＣＨＩＭＡＳＳＯＲＢ６２２ＬＤ（チバ・スペシャリティー・ケミカルズ株式会社製）、商品名ＣＨＩＭＡＳＳＯＲＢ９４４ＦＤ（チバ・スペシャリティー・ケミカルズ株式会社製）商品名ホスタビンＮ２０（クラリアント・ジャパン株式会社製）、商品名ホスタビンＮ２４（クラリアント・ジャパン株式会社製）、商品名ホスタビンＮ３０（クラリアント・ジャパン株式会社製）、商品名ホスタビンＰＲ−３１（クラリアント・ジャパン株式会社製）、商品名ホスタビン８４５（クラリアント・ジャパン株式会社製）、商品名ナイロスタッブＳ−ＥＥＤ（クラリアント・ジャパン株式会社製）等が挙げられる。
【００２１】
一般式（１）で表される化合物、紫外線吸収剤、及びＨＡＬＳを含む組成物に、さらに一般式（１）で表される化合物以外の（メタ）アクリロイル基を有する化合物、分子内に少なくとも１個のイソシアナト基を有する化合物、または分子内に少なくとも１個のエポキシ基を有する化合物を含む組成物を共重合させることにより、対応する共重合体が得られる。
【００２２】
一般式（１）で表される化合物以外の（メタ）アクリロイル基を有する化合物における（メタ）アクリロイル基は、（メタ）アクリロイルオキシ基、（メタ）アクリロイルチオ基、または（メタ）アクリルアミド基である。
【００２３】
これらの基のなかでも、（メタ）アクリロイルオキシ基および（メタ）アクリルアミド基は好ましく、（メタ）アクリロイルオキシ基は特に好ましい。
【００２４】
一般式（１）で表される化合物以外の（メタ）アクリロイル基を有する化合物としては、例えば、分子内に２個以上の（メタ）アクリロイルオキシ基を有する化合物および分子内に１個の（メタ）アクリロイルオキシ基を有する化合物が挙げられる。
【００２５】
分子内に２個以上の（メタ）アクリロイルオキシ基を有する化合物および分子内に１個の（メタ）アクリロイルオキシ基を有する化合物は単独で、または、これらを組み合わせて用いることもできる。
【００２６】
分子内に２個以上の（メタ）アクリロイルオキシ基を有する化合物としては、例えば、一般式（２）乃至一般式（５）で表わされる化合物が挙げられる。
【００２７】
【化２】
2005314626.tif 000003
を表し、Ｗは水素原子又はメチル基を表す。＊は水酸基と結合する結合手を表す。
【００２８】
【化３】
2005314626.tif 000004
から任意に選ばれる１種を表す。Ｒ１〜Ｒ４，Ｒ２１〜Ｒ２４は独立して水素原子、メチル基、又は水酸基を表す。ｏ，ｏ２は０又は１、ｐ，ｑ，ｒ，ｐ２，ｑ２，ｒ２は独立して１〜３の整数を表す。
【００２９】
【化４】
2005314626.tif 000005
【００３０】
一般式（４）において、Ｘ１、Ｘ２、Ｘ３、Ｙ１、及びＹ２は、独立して水素原子又はメチル基を表し、Ｒ２０及びＲ３０は、独立して水素原子、メチル基、エチル基、ヒドロキシエチル基、ヒドロキシプロピル基を表す。ａ１、ａ２及びｂは独立して１〜１０００の整数、好ましくは１〜３００の整数、さらに好ましくは１〜１００の整数を表す。
Ｇは
【００３１】
【化５】
2005314626.tif 000006
を表す。尚、※１及び※２は、上記一般式（４）で表される化合物におけるＧ及びＬを除く残基と結合を形成することができる結合位置を表す
【００３２】
【化６】
2005314626.tif 000007
【００３３】
Ｄ１、Ｄ２、Ｅ１、Ｅ２は独立して、水素原子、メチル基、エチル基、（メタ）アクリロイルオキシ基、または（メタ）アクリロイルオキシメチル基を表す。Ｒ８〜Ｒ１５は独立して水素原子、メチル基を表す。ｅ１、ｅ２、ｇ１、ｇ２、ｉ１、ｉ２は独立して０〜２の整数を表し、ｆ１、ｆ２、ｈ１、ｈ２、ｊ１、ｊ２は独立して１〜４の整数、好ましくは１〜３の整数、さらに好ましくは１〜２の整数を表す。Ｘは水素原子またはメチルを表し、ｋは２〜６の整数、好ましくは２〜４の整数、さらに好ましくは２〜３の整数を表す。
Ｔは、酸素原子及びエステル結合から選択される。
Ｆは、酸素原子、エステル結合、及び次の一般式（６）ないし一般式（１８）から選択される基を表す。
【００３４】
【化７】
2005314626.tif 000008
【００３５】
【化８】
2005314626.tif 000009
【００３６】
【化９】
2005314626.tif 000010
【００３７】
【化１０】
2005314626.tif 000011
【００３８】
【化１１】
2005314626.tif 000012
【００３９】
【化１２】
2005314626.tif 000013
【００４０】
【化１３】
2005314626.tif 000014
【００４１】
【化１４】
2005314626.tif 000015
【００４２】
【化１５】
2005314626.tif 000016
【００４３】
【化１６】
2005314626.tif 000017
【００４４】
【化１７】
2005314626.tif 000018
【００４５】
【化１８】
2005314626.tif 000019
【００４６】
【化１９】
2005314626.tif 000020
※は結合手を表わす。
【００４７】
一般式（２）〜一般式（５）で表わされる化合物は、公知の方法により製造することができるが、市販品として入手することもできる。
【００４８】
一般式（２）〜一般式（５）で表わされる化合物の中で、好ましい化合物を挙げるならは、例えば、１−アクリロイルオキシ−２−ヒドロキシ−３−メタクリロイルオキシ−プロパン、２−ヒドロキシプロピル−１，３−ジ（メタ）アクリレート、ペンタエリスリトールトリ（メタ）アクリレート、ビス[４−｛６−（メタ）アクリロイルオキシ−５−ヒドロキシ−２−メチル−３−オキサヘキシル−オキシ｝フェニル]−１，１−プロパン、１，１０−ジ（メタ）アクリロイルオキシ−２，９−ジヒドロキシ−４，７−ジオキサデカン、サイクロマーＰ（商品名、ダイセル化学工業）が挙げられる。
【００４９】
分子内に１個の（メタ）アクリロイルオキシ基を有する化合物としては、例えば、一般式（１９）で表される化合物が好ましいものとして挙げられる。
【００５０】
【化２０】
2005314626.tif 000021
【００５１】
一般式（１９）において、Ｒ５は水素原子またはメチル基を表し、Ｒ６およびＲ７は、それぞれ独立して、水素原子、メチル基、またはエチル基を表す。ｃは２〜６の整数を表し、ｄは０〜３の整数を表す。Ｖは水素原子、メチル基、又は
【００５２】
【化２１】
2005314626.tif 000022
を表し、Ｚは炭素数１〜１０のアルキレン基、炭素数４〜１０のシクロアルキレン基、またはフェニレン基を表す。※は酸素原子と結合する結合手を表わす。
【００５３】
分子内に少なくとも１個のイソシアナト基を有する化合物としては、例えば、シクロヘキシルイソシアナート、（メタ）アクリロイルイソシアナート、（メタ）アクリロイルエチルイソシアナート、ヘキサメチレンジイソシアナート、ビス（イソシアナトメチル）ノルボルナン、ビス（イソシアナトメチル）シクロヘキサン、キシリレンジイソシアナート、イソホロンジイソシアナート、ビス（イソシアナトシクロヘキシル）メタン、テトライソシアナトシラン、モノメチルトリイソシアナトシランが挙げられる。
【００５４】
これらのイソシアナト基を有する化合物は単独でも２種以上を用いても良い。
これらのイソシアナト基を有する化合物の中では、分子内にイソシアナト基を２個以上有するポリイソシアナートが好ましい。
【００５５】
分子内に少なくとも１個のエポキシ基を有する化合物としては、ビニルシクロヘキセンジエポキシド、ビス（４−グリシジルオキシ−フェニル）メタン、１，１−ビス（４−グリシジルオキシ−フェニル）エタン、１，１，２，２−テトラ（４−グリシジルオキシ−フェニル）エタン、Ｎ，Ｎ，Ｎ’，Ｎ゜−テトラグリシジル−ジアミノジフェニルメタン、無水フタル酸−グリシジルエステル、ヘキサヒドロ無水フタル酸−グリシジルエステル、Ｎ，Ｎ‘，Ｎ“−トリグリシジル−イソシアヌレート、トリメチロールプロパン−トリグリシジルエーテル、ネオペンチルグリコール−ジグリシジルエーテル、２，２−ビス（４−グリシジルオキシ−シクロヘキシル）プロパン、３，４−エポキシシクロヘキシルメチル−３’，４‘−エポキシシクロヘキサン−カルボキシレート、旭化成エポキシ（株）・商品名「ＰＹ−３０７」、「ＣＹ−１７５」、「ＣＹ−１７７」、東都化成（株）・商品名「ＹＤ−１７１」、「ＹＤ−１７２」、住友化学（株）・商品名「ＥＬＭ−１２０」等のエポキシ基を有する化合物が挙げられる。
【００５６】
これらのエポキシ基を有する化合物は単独でも２種以上を用いても良い。
これらのエポキシ基を有する化合物の中では、分子内にエポキシ基を２個以上有する化合物が好ましい。
【００５７】
前記の組成物を重合させることにより、対応する重合体または共重合体を得ることができる。
例えば、一般式（１）で表される化合物、紫外線吸収剤およびＨＡＬＳからなる組成物、一般式（１）で表される化合物、紫外線吸収剤、ＨＡＬＳおよび一般式（２）〜一般式（５）で表される化合物から選択される少なくとも１種以上の化合物からなる組成物、一般式（１）で表される化合物、紫外線吸収剤、ＨＡＬＳおよび一般式（１９）で表される化合物からなる組成物、一般式（１）で表される化合物、紫外線吸収剤、ＨＡＬＳおよび分子内に少なくとも１個のイソシアナト基を有する化合物からなる組成物、一般式（１）で表される化合物、紫外線吸収剤、ＨＡＬＳおよび分子内に少なくとも１個以上のエポキシ基を有する化合物からなる組成物をそれぞれ重合することにより対応する重合体または共重合体を得ることができる。
【００５８】
前記の組成物を重合する方法に制限はなく、公知の方法を使用できる。通常、熱又は放射線用いて重合反応を行うが、両者を併用することもできる。
【００５９】
前記の組成物の重合反応は大気下で行うこともできるが、窒素等の不活性ガス雰囲気下で行うのが重合時間を短縮させる点で好ましい。重合に際しては、通常、重合速度を向上させる目的で前記の組成物に公知の重合開始剤を添加することもできる。
【００６０】
熱を用いて前記の組成物を重合させる場合、通常、該組成物に有機過酸化物等のラジカル発生剤を加え室温から３００℃以下の範囲で加熱する。
【００６１】
放射線を用いて前記の組成物を重合させる場合、用いる放射線としては、波長領域が０．０００１〜８００ｎｍ範囲のエネルギー線が挙げられ、例えば、α線、β線、γ線、Ｘ線、電子線、紫外線、可視光等として分類されおり、前記の組成物に応じて適宜選択することができる。
【００６２】
中でも、波長領域で３９５〜４４５ｎｍの範囲に出力ピークを持つ光を用いた場合、装置も比較的に安価で、重合時の黄変及び熱変形等の不具合が少なく、且つ短時間で重合を完結できるためより好ましい。
【００６３】
重合が完結しない場合、例えば、成型モールドから樹脂が離型しなかったり、表面硬度が低下したり、機械的強度が低下したり、耐水性が低下したりするといった不具合が生じてくる場合がある。
装置は高価だが、０．０１〜０．００２ｎｍの範囲の電子線も、同様に短時間で重合を完結できるため好ましい。また、電子線の場合、通常、重合開始剤は必要としない。
【００６４】
前記の組成物を比較的に長波長のエネルギー線、例えば、５０〜４００ｎｍの紫外線及び４００〜８００ｎｍの可視光を用いて重合を行う場合、光カチオン重合開始剤、光アニオン重合開始剤、又は光ラジカル重合開始剤等公知の光重合開始剤が用いられ、それらの中では光ラジカル重合開始剤が好ましく用いられる。
【００６５】
前記の組成物の重合を３９５〜４４５ｎｍの範囲に出力ピークを持つ光で行う場合に好ましく用いられる光重合開始剤としては、例えば、ダロキュアー１１７３（チバ・スペシャリティー・ケミカルズ社製）、イルガキュアー６５１（チバ・スペシャリティー・ケミカルズ社製）、４−フェニルベンゾフェノン、ビス（２，４，６−トリメチルベンゾイル）−フェニルフォスフィンオキサイド、イルガキュアー５００（チバ・スペシャリティー・ケミカルズ社製）、エサキュアーＫＴ５５（ランベルティー社製）、エサキュアーＫＴＯ／４６（ランベルティー社製）、エサキュアー１００１（ランベルティー社製）が挙げられる。
これら光重合開始剤の使用量は、重合して得られる重合体に対して、０．１〜２０ｗｔ％の範囲が好ましく、０．５〜１０ｗｔ％の範囲であればより好ましく、１〜５ｗｔ％の範囲であればさらに好ましい。
【００６６】
例えば、重合阻害物質である酸素が存在する大気下において、紫外線を用いて前記の組成物を重合する場合、開始剤と重合促進剤を併用する形態が好ましい。
【００６７】
重合促進剤としては、例えば、一般式（１）で表される化合物以外のＮ，Ｎ−二置換アミノ基を有する化合物、メルカプト基を有する化合物、エーテル構造を有する化合物が挙げられる。
なかでも一般式（１）で表される化合物以外のＮ，Ｎ−二置換アミノ基を有し尚且つ分子内に炭素−炭素二重結合を有する化合物が、重合度又は重合速度を向上せしめ、さらに自身のブリードアウトも回避できる点で好ましい。例えば、Ｎ、Ｎ−ジメチルアミノ−エチル−（メタ）アクリレート、Ｎ−（メタ）アクリロイル−モルホリンが挙げられる。
これら重合促進剤は、単独で、又は２種以上を組み合わせて用いることもできる。
【００６８】
重合促進剤の使用量は、重合して得られる重合体に対して、０．５〜２０ｗｔ％の範囲が好ましく、１〜１０ｗｔ％の範囲であればさらに好ましい。
【００６９】
分子内に少なくとも１個のイソシアナト基を有する化合物、及び分子内に少なくとも１個のエポキシ基を有する化合物を組成物に含む場合、該組成物を共重合させる際には、公知のウレタン触媒、エポキシ硬化剤、及びエポキシ硬化触媒を使用することができる。例えば、ジブチル錫ジラウレート、ジオクチル錫ジラウレート、ジメチル錫ジクロライド、ジブチル錫ジクロライド等の有機錫化合物、無水マレイン酸、ヘヒキサヒドロ無水フタル酸、無水フタル酸、無水ピロメリット酸、グリセロールトリストリメリテート等の酸無水物、エチレンジアミン、ジアミノジフェニルスルフォン、キシリレンジアミン、ビス（アミノメチル）シクロヘキサン、イソホロンジアミン、ビス（アミノメチル）ノルボルナン、ビス（４−アミノシクロヘキシル）メタン、ジエチレントリアミン、１，３，５−トリス（ジメチルアミノメチル）フェノール等のポリアミン化合物、ジシアンジアミド、味の素社製・商品名「アミキュアーＶＤＨ」、２−メチルイミダゾール等の塩基性活性水素化合物、ペンタエリスリトール−テトラキス（チオグリコレート）等のポリチオール化合物等が挙げられる。
【００７０】
前記の組成物を重合するに際しては、必要に応じて溶媒を使用することができる。好ましく用いられる溶媒としては、例えば、水、メタノール等の低級アルコール、水と低級アルコールの混合物等の極性溶媒が挙げられる。
【００７１】
溶媒の使用量は特に制限はなく、経済性等を考慮して適宜その使用量を決定することができる。
【００７２】
前記の組成物を重合して得られる重合体または共重合体は、防汚材料、防曇材料などの親水性材料として用いることができる。
【００７３】
前記の組成物を種々の形状の鋳型内で重合させることにより、種々の形状の成形体を得ることができる。また、前記の組成物を基材表面に塗布した後、重合させて基材表面にフィルム状の膜を形成することもできる。
【００７４】
本発明の重合体または共重合体は、親水性を有するため、親水性材料として用いることができる。本発明の重合体または共重合体のなかでも、水接触角が５０°以下である重合体または共重合体は特にセルフクリーニング性を必要とする防汚材料に用いることができる。また、水接触角が２０°以下である重合体または共重合体は防曇性を必要とする防曇材料に用いることができる。
【００７５】
例えば、防汚材料、及び防曇材料としては、建築材料、建築材料の被覆材料、家具材料、家具材料の被覆材料、熱交換機等の冷却フィン材料、熱交換機等の冷却フィンの被覆材料、眼鏡、コンタクトレンズ、ゴーグル等の光学材料、光学材料の被覆材料、建築物及び車両等の窓材料、窓材料及び鏡材料の被覆材料、水道配管等の土木材料、土木材料の被覆材料、飛行機、船舶の内装材料、飛行機、船舶の内装材料の被覆材料、自動車等の車両材料、車両材料の被覆材料、流し台、食器等の台所用品の材料、台所用品の被覆材、風呂場材料及びその被覆材料、化粧品容器材料及びその被覆材料、照明器具材料及びその被覆材料、電化製品材料及びその被覆材料、フォトレジスト及びインクジェット記録版等の記録印刷材料、セメント添加剤、繊維処理材料等が挙げられる。
前記の組成物は、対象物の表面の塗装に使用する塗料として用いることもできる。
【００７６】
前記の組成物には、必要に応じて他の重合性化合物、内部離型剤、酸化防止剤、重合禁止剤等の添加剤を添加することもできる。
【産業上の利用可能性】
【００７７】
本発明の重合体は、親水性材料として防汚性能及び防曇性能を必要とする材料、例えば、建築材料、光学材料、電化製品の材料もしくは当該材料の被覆材等として、また塗料としても有用である。
【実施例】
【００７８】
以下、実施例により本発明をさらに詳細に説明するが、本発明がこれら実施例のみに限定されるものではない。
【００７９】
＜水接触角の測定＞
水接触角の測定は、協和界面科学社製ＣＡ−Ｖ型を用いて、室温（２５℃）で測定し、測定対象材料上の水滴について、任意５点の測定結果の平均値を記載した。
【００８０】
［実施例１］  
２，３−ジヒドロキシ−プロピル−メタクリルアミド８．０ｇ、３−メタクリロイルオキシ−２−ヒドロキシ−１−アクリロイルオキシ−プロパン１２．０ｇの混合液に、紫外線吸収剤としてチヌビン４００（商品名、チバ・スペシャリティー・ケミカルズ株式会社製）０．４ｇ（２ｗｔ％）、ＨＡＬＳとしてチヌビン１２３（商品名、チバ・スペシャリティー・ケミカルズ株式会社製）０．２ｇ（１ｗｔ％）加えて混合し、組成物を調製した。
【００８１】
厚さ１ｍｍのポリメチルメタクリレートシート（以下、「ＰＭＭＡシート」と略記する。水接触角は６７度）の表面に、ポリエステルポリウレタン系の接着剤をバーコーターで塗布し、加熱乾燥させた。次に、形成されたプライマー面に、上記の組成物をバーコーターで同様に塗布し、電子線量５９ｋＧｙ（系内酸素濃度＜１３０ｐｐｍ）で電子線（ＥＢ）を照射して組成物を重合させ、ＰＭＭＡシート上に膜（膜厚約３μｍ）を形成させた。
【００８２】
得られた樹脂性の膜は、透明で、手で触っても粘着性がなく、水接触角は４０°であった。
【００８３】
［比較例１］  
ＨＡＬＳを加えずに実施例１と同様に試験を行った。
【００８４】
［比較例２］  
紫外線吸収剤とＨＡＬＳを加えずに実施例１と同様に試験を行った。
【００８５】
＜耐候性試験＞
実施例１、比較例１〜２で得られた樹脂製の膜が形成されたシート、及びＰＭＭＡシート（コントロール）を並べて耐候性試験を行った。耐候性試験の条件は以下の通りである。
・ 試験機；岩崎電気 スーパーＵＶテスター ＳＵＶ−Ｗ１３
・  紫外線照度；１００ｍＷ／ｃｍ２（３００〜４００ｎｍ）
・  温度・湿度；６３℃、湿度５０％
・  試験時間；５０時間（２４時間照射→約１時間休止→２０秒間水洗浄→２４時間結露
→２０秒間水洗浄→約１時間休止）×５サイクル＝２５０時間
結果を表１に掲載する。
【００８６】
【表１】
2005314626.tif 000023
【００８７】
［実施例２］  
２，３−ジヒドロキシ−プロピル−メタクリルアミド８．０ｇ、３−メタクリロイルオキシ−２−ヒドロキシ−１−アクリロイルオキシ−プロパン１２．０ｇの混合液に、紫外線吸収剤としてチヌビン４００（商品名、チバ・スペシャリティー・ケミカルズ株式会社製）０．３ｇ（１．５ｗｔ％）、ＨＡＬＳとしてチヌビン１２３（商品名、チバ・スペシャリティー・ケミカルズ株式会社製）０．２ｇ（１ｗｔ％）、光重合開始剤としてエサキュアーＫＴＯ／４６（ランベルティー社製）０．２ｇ（１ｗｔ％）加えて、遮光下で混合脱泡し、組成物を調製した。
【００８８】
この組成物を、樹脂製の粘着テープとガラス板からなるガラスモールドに移液し、２４０Ｗ／ｃｍの無電極放電ランプ・Ｖバルブ（フュージョンＵＶシステムズ・ジャパン製、４０５〜４２５ｎｍに強い発光出力有するランプ）の集光光下を２．５ｍ／ｍｉｎの速度で通過させて硬化させた。冷却後、ガラスモールドから離型させて得られた成型体の表面は手で触っても粘着性がなく、水接触角は２９°であった。
【００８９】
＜耐水試験＞
樹脂を蒸留水中で一昼夜（１６時間）保存（室温）し、樹脂の状態を観察する。
判定は、外観にほとんど変化が無かった場合を〇、一部崩壊していた場合を△、完全に崩壊していた場合を×とした。
得られた成型体の耐水試験を行ったところ、外観はほとんど変化がしていなかった（〇）。結果を表２に掲載する。
【００９０】
［比較例３］  
無電極ランプをＤバルブ（フュージョンＵＶシステムズ・ジャパン製、２４０Ｗ／ｃｍ、３５０〜４００ｎｍに強い発光出力有するランプ）に変更して、実施例２と同様に試験した。
得られた成型体の表面は手で触っても粘着性がなく、水接触角は３５°であったが、耐水試験では樹脂の一部が崩壊していた（△）。結果を表２に掲載する。
【００９１】
［比較例４］  
無電極ランプをＨバルブ（フュージョンＵＶシステムズ・ジャパン製、２４０Ｗ／ｃｍ、２００〜２８０ｎｍ及び３６５ｎｍに強い発光出力を有するランプ、水銀スペクトルを再現）に変更して、実施例２と同様に試験した。
得られた成型体の表面は手で触っても粘着性がなく、水接触角は３３°であったが、耐水試験では樹脂の一部が崩壊していた（△）。結果を表２に掲載する。
【００９２】
【表２】
2005314626.tif 000024
【００９３】
［実施例３］  
（組成物の調整）
反応フラスコに２，３−ジヒドロキシ−プロピル−メタクリルアミド５５．０ｇ（０．３４６ｍｏｌ）、１−アクリロイルオキシ−２−ヒドロキシ−３−メタクリロイルオキシ−プロパン３０．０ｇ（０．１４０ｍｏｌ）、ウレタン触媒としてジブチル錫ジラウレート０．５ｇ（０．５ｗｔ％）、内部離型剤としてビス（５−ｎ−ブトキシ−１，４−ジメチル−３−オキサペンチル）リン酸０．５ｇ（０．５ｗｔ％）を装入し、氷水浴下で内温を３５〜４５℃の範囲でコントロールしながら、ヘキサメチレンジイソシアナート１５．０ｇ（０．０８９ｍｏｌ）を滴下し、室温で一昼夜放置した。
次に、ヒドロキシエチルメタクリレート２０．０ｇ（０．１５１ｍｏｌ）、紫外線吸収剤としてチヌビン４００（商品名、チバ・スペシャリティー・ケミカルズ株式会社製）２．０ｇ（２．０ｗｔ％）、ＨＡＬＳとしてチヌビン１２３（商品名、チバ・スペシャリティー・ケミカルズ株式会社製）１．０ｇ（１ｗｔ％）、光重合開始剤としてエサキュアーＫＴＯ／４６（ランベルティー社製）１．０ｇ（１ｗｔ％）加えて、遮光下で混合脱泡し、組成物を調製した。
【００９４】
（成型体の製造）
上記の組成物を、実施例２と同様の条件で硬化させ、次いで１００℃で１時間エージングした。冷却後、ガラスモールドから離型させて成形体を得た。成型体表面は手で触っても粘着性がなく、水接触角は３０°であった。
【００９５】
［実施例４］  
（組成物の調整）
２，３−ジヒドロキシ−プロピル−メタクリルアミド５．３ｇ（０．０３３ｍｏｌ）とビニルシクロヘキセンジエポキシド４．７ｇ（０．０３４ｍｏｌ）の混合液に、紫外線吸収剤としてチヌビン４００（商品名、チバ・スペシャリティー・ケミカルズ株式会社製）０．２ｇ（２．０ｗｔ％）、ＨＡＬＳとしてチヌビン１２３（商品名、チバ・スペシャリティー・ケミカルズ株式会社製）０．１ｇ（１ｗｔ％）、光ラジカル重合開始剤としてエサキュアーＫＴＯ／４６（ランベルティー社製）０．１ｇ（１．０ｗｔ％）、光カチオン重合開始剤としてエサキュアー１０６４（ランベルティー社製）０．１ｇ（１ｗｔ％）加えて、遮光下で混合脱泡し、組成物を調製した。
【００９６】
（成型体の製造）
上記の組成物を、高圧水銀ランプで強度２００〜２４０ｍＷ／ｃｍ２の紫外線を照射して硬化させ、次いで１００℃で１時間エージングした。
冷却後、ガラスモールドから離型させて得られた成形体は、不透明なゴム状樹脂だったが、表面の水接触角は１０°以下であった。